(57)【特許請求の範囲】
【請求項１】
絶縁性及び可撓性を有するカバーフィルム及びこのカバーフィルムの一方の面に積層される接着層を備え、
ＬＥＤ実装用のランド部を有するフレキシブルプリント配線板の少なくとも一方の面側に積層されるカバーレイであって、
上記カバーフィルムが光反射性を有し、
上記接着層が、シロキサン変性ポリイミド、エポキシ樹脂及び無機フィラーを含有し、
上記シロキサン変性ポリイミドの重量平均分子量（Ｍｗ）が２５，０００以上１５０，０００以下であり、
上記エポキシ樹脂の含有量が上記シロキサン変性ポリイミド１００質量部に対して５０質量部以下であるカバーレイ。
【請求項２】
上記カバーフィルムが、基材層と、この基材層の他方の面側に積層される反射層とを含む請求項１に記載のカバーレイ。
【請求項３】
上記反射層が、白色顔料とこの白色顔料のバインダーとを含有する請求項２に記載のカバーレイ。
【請求項４】
上記シロキサン変性ポリイミドが下記式（１）で表される第１構造単位及び下記式（２）で表される第２構造単位を含む請求項１、請求項２又は請求項３に記載のカバーレイ。
【化１】
0006342263.tif 000013
（式（１）及び式（２）中、Ａｒは、４価の芳香族テトラカルボン酸残基である。
式（１）中、Ｒ１は、２価のジアミンシロキサン残基である。
式（２）中、Ｒ２は、２価の芳香族ジアミン残基である。
上記式（１）中、ｍは、上記シロキサン変性ポリイミドの全構造単位における上記第１構造単位のモル比率を表し、０．３５以上０．７５以下である。
上記式（２）中、ｎは、上記シロキサン変性ポリイミドの全構造単位における上記第２構造単位のモル比率を表し、０．２５以上０．６５以下である。
但し、ｍとｎとの合計が１を超える場合はない。）
【請求項５】
上記無機フィラーの含有量が上記シロキサン変性ポリイミド１００質量部に対して１０質量部以上１００質量部以下である請求項１から請求項４のいずれか１項に記載のカバーレイ。
【請求項６】
上記無機フィラーの平均粒径が２μｍ以上５０μｍ以下である請求項１から請求項５のいずれか１項に記載のカバーレイ。
【請求項７】
上記無機フィラーが板状であり、
上記無機フィラーのアスペクト比が１以上１００以下である請求項１から請求項６のいずれか１項に記載のカバーレイ。
【請求項８】
上記接着層がフェノール樹脂をさらに含有する請求項１から請求項７のいずれか１項に記載のカバーレイ。
【請求項９】
絶縁性及び可撓性を有するベースフィルムと、このベースフィルムの少なくとも一方の面側に積層され、ＬＥＤ実装用のランド部を含む導電パターンとを備えるフレキシブルプリント配線板であって、
上記ベースフィルム及び導電パターンを含む積層体における導電パターン側面に積層される請求項１から請求項８のいずれか１項に記載のカバーレイを備えるフレキシブルプリント配線板。
【請求項１０】
上記導電パターンが、ベース導体と、このベース導体における外表面の少なくとも一部に形成される１以上の表面処理層とを有し、
上記１以上の表面処理層の主成分がニッケル（Ｎｉ）、スズ（Ｓｎ）、金（Ａｕ）又はアルミニウム（Ａｌ）である請求項９に記載のフレキシブルプリント配線板。
【請求項１１】
８５℃、８５％ＲＨの空気中に１，０００時間放置した後の上記カバーフィルムと導電パターンとの剥離強度が３．４Ｎ／ｃｍ以上である請求項９又は請求項１０に記載のフレキシブルプリント配線板。
【請求項１２】
請求項９、請求項１０又は請求項１１に記載のフレキシブルプリント配線板及びこのフレキシブルプリント配線板の上記ランド部に実装されるＬＥＤを備えるＬＥＤモジュール。
【発明の詳細な説明】
【技術分野】
【０００１】
本発明は、カバーレイ、フレキシブルプリント配線板及びＬＥＤモジュールに関する。
【背景技術】
【０００２】
近年、電子機器の小型軽量化に伴いフレキシブルプリント配線板が広く用いられている。このフレキシブルプリント配線板は、例えばポリイミド製のベースフィルムの表面側に銅箔を貼着し、この銅箔をエッチングして導電パターンを形成した後、導電パターン表面を被覆するようにカバーレイを積層することにより形成される。
【０００３】
このようなフレキシブルプリント配線板の用途として、発光ダイオード（ＬＥＤ）を実装したＬＥＤモジュールがある。このＬＥＤモジュールでは、ＬＥＤが点灯時に高温となる。また、パッケージされていないベアチップタイプのＬＥＤの実装では、電気的な接続信頼性を向上させるために半田リフロー温度が高温となる場合がある。そのため、このような高温に耐えられる耐熱性を有するフレキシブルプリント配線板用のカバーレイ用基材フィルムが考案されている（例えば特開２０１０−２３２２５２号公報参照）。
【先行技術文献】
【特許文献】
【０００４】
【特許文献１】特開２０１０−２３２２５２号公報
【発明の概要】
【発明が解決しようとする課題】
【０００５】
上記のようなカバーレイ用基材フィルムは、通常接着剤を介してフレキシブルプリント配線板に積層される。ところが従来のカバーレイに用いられる接着剤は、上述のような高温下では劣化により脆化し易い。その結果、カバーレイ用基材フィルムの耐熱性が高くとも、カバーレイの収縮や脱落が発生するという不都合がある。
【０００６】
本発明は、上述のような事情に鑑みてなされたものであり、接着層が耐熱性に優れるカバーレイ、フレキシブルプリント配線板及びＬＥＤモジュールを提供することを目的とする。
【課題を解決するための手段】
【０００７】
本発明の一態様にかかるカバーレイは、絶縁性及び可撓性を有するカバーフィルム及びこのカバーフィルムの一方の面に積層される接着層を備え、ＬＥＤ実装用のランド部を有するフレキシブルプリント配線板の少なくとも一方の面側に積層されるカバーレイであって、上記カバーフィルムが光反射性を有し、上記接着層が、シロキサン変性ポリイミド、エポキシ樹脂及び無機フィラーを含有し、上記シロキサン変性ポリイミドの重量平均分子量（Ｍｗ）が２５，０００以上１５０，０００以下である。
【０００８】
また、本発明の一態様にかかるフレキシブルプリント配線板は、絶縁性及び可撓性を有するベースフィルムと、このベースフィルムの少なくとも一方の面側に積層され、ＬＥＤ実装用のランド部を含む導電パターンとを備えるフレキシブルプリント配線板であって、上記ベースフィルム及び導電パターンを含む積層体における導電パターン側面に積層される上記カバーレイを備える。
【０００９】
さらに、本発明の一態様にかかるＬＥＤモジュールは、上記フレキシブルプリント配線板及びこのフレキシブルプリント配線板の上記ランド部に実装されるＬＥＤを備える。
【発明の効果】
【００１０】
当該カバーレイ、フレキシブルプリント配線板及びＬＥＤモジュールは、接着層が耐熱性に優れるため、ＬＥＤ実装時やＬＥＤ点灯時の品質低下を防止できる。
【図面の簡単な説明】
【００１１】
【図１】本発明の一態様のカバーレイを示す模式的断面図である。
【図２】本発明の一態様のフレキシブルプリント配線板を示す模式的断面図である。
【図３Ａ】図２のフレキシブルプリント配線板の製造方法を説明するための模式的断面図である。
【図３Ｂ】図２のフレキシブルプリント配線板の製造方法を説明するための模式的断面図である。
【図４】本発明の一態様のＬＥＤモジュールを示す模式的断面図である。
【図５】本発明の実施例で用いた評価試料１の模式的断面図である。
【図６】本発明の実施例で用いた評価試料２の模式的断面図である。
【図７】本発明の実施例で用いた評価試料４の模式的断面図である。
【図８】本発明の実施例の流れ出し評価を説明するための模式的断面図である。
【発明を実施するための形態】
【００１２】
［本発明の実施形態の説明］
本発明の一態様に係るカバーレイは、絶縁性及び可撓性を有するカバーフィルム及びこのカバーフィルムの一方の面に積層される接着層を備え、ＬＥＤ実装用のランド部を有するフレキシブルプリント配線板の少なくとも一方の面側に積層されるカバーレイであって、上記カバーフィルムが光反射性を有し、上記接着層が、シロキサン変性ポリイミド、エポキシ樹脂及び無機フィラーを含有し、上記シロキサン変性ポリイミドの重量平均分子量（Ｍｗ）が２５，０００以上１５０，０００以下である。
【００１３】
当該カバーレイは、接着層がエポキシ樹脂を含有することで、接着層の耐熱性、特にリフロー耐熱性が向上するものと考えられる。エポキシ樹脂を含有することで接着層の耐熱性が向上する理由は明確ではないが、エポキシ樹脂がシロキサン変性ポリイミドマトリクス中で単独で硬化するか、若しくはエポキシ樹脂が硬化の際にシロキサン変性ポリイミドの末端のカルボン酸やアミンと反応することによって緩く架橋されるためであると考えられる。また、かかるエポキシ樹脂による架橋により、接着層の耐湿性及び機械的強度が向上するものと考えられる。
【００１４】
さらに、接着層がシロキサン変性ポリイミドとして重量平均分子量（Ｍｗ）が特定範囲のものを含有することで、シロキサン変性ポリイミドの凝集を抑制できる。そのため、接着層は、このようなシロキサン変性ポリイミドを含むことでシロキサン変性ポリイミドの凝集に起因する剥離強度の低下を抑制できる。その結果、接着層の耐熱性を改善することが可能となる。また、上記接着層が無機フィラーを含有することで、機械的強度及び剥離強度がより向上する。
【００１５】
加えて、上記接着層は、エポキシ樹脂による架橋、変性ポリイミドの凝集防止等によって、耐マイグレーション性が向上する。すなわち、接着層は、メッキ層を有する導電パターンの表面に形成される場合、メッキ成分の接着層への移行（マイグレーション）を抑制することができる。その結果、マイグレーションに起因する接着層の剥離強度の低下、脆弱化、白化等の色移りなどの発生を抑制できる。
【００１６】
これらの結果、当該カバーレイは、ＬＥＤをフレキシブルプリント配線板に実装する半田リフロー時の破損及び劣化を低減できる。また、当該カバーレイは、ＬＥＤ点灯時の耐熱性にも優れるため、当該カバーレイが積層されるフレキシブルプリント配線板の寿命を延ばすことができる。さらに、当該カバーレイは、カバーフィルムが光反射性を有することで、ＬＥＤが発する光の利用効率を高め、当該カバーレイを用いたＬＥＤモジュールの輝度を向上することができる。
【００１７】
上記カバーフィルムが、基材層と、この基材層の他方の面側に積層される反射層とを含むとよい。このように、カバーフィルムが基材層と反射層とを含むことで、接着層とカバーフィルムとの高い接着強度とカバーフィルムの光反射性とを容易に両立できる。
【００１８】
上記反射層が、白色顔料とこの白色顔料のバインダーとを含有するとよい。このように、反射層が白色顔料とバインダーと含有することで、反射層の光反射性を容易に調節できる。
【００１９】
上記シロキサン変性ポリイミドが下記式（１）で表される第１構造単位及び下記式（２）で表される第２構造単位を含むとよい。
【化１】
0006342263.tif 000002
（式（１）及び式（２）中、Ａｒは、４価の芳香族テトラカルボン酸残基である。
式（１）中、Ｒ１は、２価のジアミンシロキサン残基である。
式（２）中、Ｒ２は、２価の芳香族ジアミン残基である。
上記式（１）中、ｍは、上記シロキサン変性ポリイミドの全構造単位における上記第１構造単位のモル比率を表し、０．３５以上０．６５以下である。
上記式（２）中、ｎは、上記シロキサン変性ポリイミドの全構造単位における上記第２構造単位のモル比率を表し、０．３５以上０．６５以下である。
但し、ｍとｎとの合計が１を超える場合はない。）
【００２０】
上記シロキサン変性ポリイミドは、上記式（１）及び式（２）で表される構造単位の比率が、それぞれ下記式（１）及び式（２）で表される構造単位の比率が、それぞれ０．３５以上０．７５以下及び０．２５以上０．６５以下、すなわち分子中のシロキサン残基の数が芳香族ジアミン残基と同程度とされている。このように接着層におけるシロキサン変性ポリイミドにおいて、耐熱性等の特性を低下させ得るシロキサン残基が過剰に含まれなくすることで、シロキサン残基に起因する接着層の耐熱性等の低下を抑制できる。
【００２１】
上記無機フィラーの含有量としては、上記シロキサン変性ポリイミド１００質量部に対して１０質量部以上１００質量部以下が好ましい。このように無機フィラーの含有量を上記範囲とすることで、無機フィラーを配合することによる効果、すなわち接着層の機械的強度、剥離強度等の向上効果をより高められる。
【００２２】
上記無機フィラーの平均粒径としては、２μｍ以上５０μｍ以下が好ましい。このように無機フィラーの平均粒径を上記範囲とすることで、接着層ひいては当該カバーレイの耐熱性等の特性がより向上する。
【００２３】
上記無機フィラーが板状であることが好ましく、上記無機フィラーのアスペクト比としては１以上１００以下が好ましい。このように無機フィラーのアスペクト比を上記範囲とすることで、接着層ひいては当該カバーレイの耐熱性等の特性がより向上する。
【００２４】
上記エポキシ樹脂の含有量としては、上記シロキサン変性ポリイミド１００質量部に対して５０質量部以下が好ましい。このようにエポキシ樹脂の含有量を上記範囲とすることで、エポキシ樹脂によりシロキサン変性ポリイミドを好適に架橋し、当該カバーレイの接着層の耐熱性、機械的強度等の特性がより向上するものと考えられる。エポキシ樹脂成分の過剰な添加は、接着層の長期耐熱信頼性を低下させるものと考えられるためである。
【００２５】
上記接着層がフェノール樹脂をさらに含有するとよい。このように接着層がフェノール樹脂を含有することで、このフェノール樹脂によりエポキシ樹脂を架橋等により硬化させることができ、エポキシ樹脂がシロキサン変性ポリイミドを架橋することによって得られる耐熱性、機械的強度等の向上効果と相俟って、接着層の耐熱性、機械的強度等がより向上する。
【００２６】
また、本発明の一態様に係るフレキシブルプリント配線板は、絶縁性及び可撓性を有するベースフィルムと、このベースフィルムの少なくとも一方の面側に積層され、ＬＥＤ実装用のランド部を含む導電パターンとを備えるフレキシブルプリント配線板であって、上記ベースフィルム及び導電パターンを含む積層体における導電パターン側面に積層される上記カバーレイを備える。
【００２７】
当該フレキシブルプリント配線板は、当該カバーレイを備え、カバーフィルムと導電パターン等とを接着する接着層が特定の化合物を含有するため、耐熱性に優れる。そのため、ベアチップタイプのＬＥＤの実装で高温でのリフローが必要とされる場合でも、カバーレイの破損及び劣化が低減できる。また、当該フレキシブルプリント配線板は、ＬＥＤ点灯時の耐熱性にも優れると共に、カバーフィルムが光反射性を有することで、ＬＥＤが発する光の利用効率を高めることができる。
【００２８】
上記導電パターンが、ベース導体と、このベース導体における外表面の少なくとも一部に形成される１以上の表面処理層とを有し、上記１以上の表面処理層の主成分がニッケル（Ｎｉ）、スズ（Ｓｎ）、金（Ａｕ）又はアルミニウム（Ａｌ）であるとよい。このように導電パターンが上記主成分を含む表面処理層を有することで、導電パターンからの導電成分の漏出及び導電パターンの導電成分に対する反応性成分の導電パターンへの拡散を抑制することができる。このように表面処理層により導電パターンからの導電成分の漏出を抑制することで、導電パターンの脆弱化を抑制することができる。また、表面処理層により導電パターンへの上記反応性成分の拡散を抑制することで、この反応性成分と導電パターンの導電成分との反応が抑制され、導電パターンの脆弱化を抑制することができる。その結果、導電パターンと接着層との密着性が改善されることで耐熱性が向上する。特に、接着層が耐マイグレーション性に優れることから、導電パターンがニッケル（Ｎｉ）等により表面処理層が形成される場合であっても、マイグレーションに起因する接着層の剥離強度の低下、脆弱化、白化等の色移りなどの発生を抑制できる。
【００２９】
当該フレキシブルプリント配線板は、８５℃、８５％ＲＨの空気中に１，０００時間放置した後の上記カバーフィルムと導電パターンとの剥離強度としては３．４Ｎ／ｃｍ以上が好ましい。このような特性を持つことで、高温高湿の環境下においても好適に使用することができる。
【００３０】
また、本発明の一態様に係るＬＥＤモジュールは、当該フレキシブルプリント配線板及びこのフレキシブルプリント配線板の上記ランド部に実装されるＬＥＤを備える。
【００３１】
当該ＬＥＤモジュールは、当該カバーレイを備え、カバーフィルムと導電パターン等とを接着する接着層が特定の化合物を含有するため、耐熱性に優れる。そのため、ベアチップタイプのＬＥＤの実装で高温でのリフローが必要とされる場合でも、カバーレイの破損及び劣化が低減できる。また、当該ＬＥＤモジュールは、ＬＥＤ点灯時の耐熱性にも優れると共に、カバーフィルムが光反射性を有することで、ＬＥＤが発する光の利用効率を高めることができる。
【００３２】
ここで、「重量平均分子量（Ｍｗ）」は、ゲルパーミエーションクロマトグラフィー（ＧＰＣ）によるポリスチレン換算重量平均分子量であり、例えば以下の測定条件により測定される値である。
【００３３】
測定装置：東ソー社の「ＨＬＣ−８２２０ＧＰＣ」
カラム：ＧＭＨ−ＨＲ−Ｈ
移動相：Ｎ−メチル−２−ピロリドン
カラム温度：４０℃
流速：０．５ｍＬ／分
試料濃度：１．０質量％
試料注入量：１０μＬ
検出器：示差屈折計
標準物質：単分散ポリスチレン
【００３４】
「主成分」とは、最も含有量が多い成分であり、例えば含有量が５０質量％以上の成分をいう。以下において「主成分」という場合も同様である。また、「１以上の表面処理層の主成分」とは、表面処理層が単層の場合には、この表面処理層の主成分であり、表面処理層が複数層の場合には、各表面処理層の主成分をいう。「剥離強度」は、ＪＩＳ−Ｋ−６８５４−２：１９９９「接着剤−はく離接着強さ試験方法−第２部：１８０度はく離」に準じて測定されるピール強度である。このピール強度は、例えば島津製作所社の引張試験機「オートグラフＡＧ−ＩＳ」を用いて測定することができる。なお、カバーフィルムと導電パターンとの剥離強度とは、カバーフィルムと、パターニングしていない導体（例えば銅箔）との剥離強度である。
【００３５】
［本発明の実施形態の詳細］
以下、本発明の実施形態にかかるカバーレイ、フレキシブルプリント配線板及びＬＥＤモジュールについて説明する。なお、本実施形態において「表側」とは、フレキシブルプリント配線板の導電パターンが積層される側を指すものであり、フレキシブルプリント配線板の使用状態における表裏を示すものではない。
【００３６】
［カバーレイ］
図１の当該カバーレイ１は、カバーフィルム２及びこのカバーフィルム２の裏面に積層される接着層３を備える。当該カバーレイ１は、ＬＥＤ実装用のランド部を有するフレキシブルプリント配線板の少なくとも一方の面側に積層される。
【００３７】
＜カバーフィルム＞
カバーフィルム２は、絶縁性、可撓性及び光反射性を有する。また、カバーフィルム２は、接着層３の表面側に積層される基材層２ａと、この基材層２ａの表面側に積層される反射層２ｂとを含む。
【００３８】
カバーフィルム２の全光線反射率の下限としては、７０％が好ましく、９０％がより好ましい。カバーフィルム２の全光線反射率が上記下限未満の場合、当該カバーレイ１の光反射性が不十分となるおそれがある。なお、全光線反射率とは、ＪＩＳ−Ｋ−７３７５（２００８）に準拠して測定される値である。
【００３９】
（基材層）
基材層２ａの主成分としては、例えばポリイミド、エポキシ樹脂、フェノール樹脂、アクリル樹脂、ポリエステル、熱可塑性ポリイミド、ポリエチレンテレフタレート、フッ素樹脂、液晶ポリマー等が挙げられる。特に、耐熱性の観点からポリイミドが好ましい。なお、この基材層２ａには、主成分以外の他の樹脂、耐候剤、帯電防止剤等が含有されていてもよい。
【００４０】
基材層２ａの平均厚さの下限としては、５μｍが好ましく、１０μｍがより好ましい。一方、基材層２ａの平均厚さの上限としては、１００μｍが好ましく、５０μｍがより好ましい。基材層２ａの平均厚さが上記下限未満の場合、当該カバーレイ１の強度が低下するおそれがある。逆に、基材層２ａの平均厚さが上記上限を超えると、当該カバーレイ１の厚さが不必要に増加するおそれがある。
【００４１】
ここで、「平均厚さ」とは、任意の十点において測定した厚さの平均値をいう。なお、以下において他の部材等に対して「平均厚さ」という場合にも同様に定義される。
【００４２】
（反射層）
反射層２ｂは、光を鏡面反射する層である。反射層２ｂは、白色顔料とこの白色顔料のバインダーとを含有する。
【００４３】
上記白色顔料としては、酸化チタン、アルミナ、硫酸バリウム、マグネシア、チッ化アルミニウム、チッ化ホウ素（六方晶立方晶）、チタン酸バリウム、カオリン、シリカ、タルク、粉末マイカ、粉末ガラス、粉末アルミニウム、粉末ニッケル、炭酸カルシウム等を用いることができる。これらの中でも、遮蔽力の大きい酸化チタン、及び絶縁性の高い微粉末シリカがより好ましく、これらを併用することがさらに好ましい。両者を併用することで、絶縁性と反射性とを共に向上することができる。上記酸化チタンとしては、アナターゼ型酸化チタンやルチル型酸化チタンが挙げられる。この中でも近紫外ＬＥＤ及び青色ＬＥＤの波長を反射するアナターゼ型酸化チタンがより好ましい。また、上記微粉末シリカとしては、結晶性シリカ、溶融性シリカ、及び煙霧性シリカが挙げられ、煙霧性シリカが好ましい。
【００４４】
なお、酸化チタン表面をＡｌ、Ａｌ２Ｏ３、ＺｎＯ、ＺｒＯ２、ＳｉＯ２等で処理すると、酸化チタンと光触媒との組合せによる有機質の酸化分解反応を抑制することができるため、当該カバーレイ１の寿命を延ばすことができる。
【００４５】
白色顔料の平均粒径の下限としては、０．０５μｍが好ましく、０．１μｍがより好ましく、０．５μｍがさらに好ましい。一方、白色顔料の平均粒径の上限としては、５０μｍが好ましく、３０μｍがより好ましく、１０μｍがさらに好ましい。白色顔料の平均粒径が上記下限未満の場合、反射層２ｂの遮蔽性が低下し、光反射性が不十分となるおそれがある。逆に、白色顔料の平均粒径が上記上限を超える場合、白色顔料の緻密性が低下し、反射層２ｂの光反射性が不十分となるおそれがある。なお、「平均粒径」とは、レーザ回折法で測定した累積分布から算出されるメディアン径（Ｄ５０）である。
【００４６】
上記バインダーとしては、例えば上記基材層２ａの主成分として例示した樹脂の他、エラストマーを用いることができるが、耐熱性に優れるシリコーンゴムが特に好ましい。
【００４７】
上記シリコーンゴムとしては、光や熱による分解や変質を引き起こし難い安定な三次元架橋シリコーンゴムが好ましく、さらに非環状のジメチルシロキシ繰返単位を主鎖中に主成分として含むものがより好ましい。このようなシリコーンゴムとしては、例えば粘度の温度依存性が少ないジメチルシリコーンゴムが挙げられる。ジメチルシリコーンゴムを含有する組成物は、狭ピッチのパターンで塗工することができる。
【００４８】
上記三次元架橋は、酸素原子及び／又は架橋性官能基を介して架橋している状態をいう。シリコーンゴムの架橋剤としては、オルガノハイドロジェンポリシロキサン、白金族金属系触媒含有ポリシロキサン、過酸化物等が挙げられる。また、架橋は、加熱、加湿、紫外線照射、加圧等により行うことができる。酸素原子及び／又は架橋性官能基を介して、同一主鎖の次の繰返単位又は別の主鎖の繰返単位のＳｉ原子に結合して三次元架橋したシリコーンゴムは、ポリ（ジメチルシロキサン）構造を主鎖とし、ポリ（ジアルキルシロキサン）構造、ポリ（ジフェニルシロキサン）のようなポリ（ジアリールシロキサン）構造、架橋性官能基由来架橋基含有シロキサン構造等を部分的に有していてもよい。
【００４９】
シリコーンゴムの重合度としては５，０００以上１００，０００以下が好ましく、平均分子量としては４０万以上８０万以下が好ましい。
【００５０】
バインダー１００質量部に対する白色顔料の含有量の下限としては、３質量部が好ましく、１０質量部がより好ましい。一方、白色顔料の含有量の上限としては、５００質量部が好ましく、２００質量部がより好ましい。白色顔料の含有量が上記上限を超える場合、反射層２ｂの強度や基材層２ａとの接着強度が低下するおそれがある。逆に、白色顔料の含有量が上記下限未満の場合、反射層２ｂの光反射性が不十分となるおそれがある。
【００５１】
また、反射層２ｂは、白色顔料及びバインダー以外に他の樹脂や添加剤が含有されていてもよい。例えば、チッ化アルミニウム、チッ化ホウ素（六方晶又は立方晶）、アルミナ等を含有させることで、反射層２ｂの熱伝導性を向上させることができる。また、炭酸亜鉛のような補強材を添加してもよい。
【００５２】
反射層２ｂの平均厚さの上限としては、１００μｍが好ましく、５０μｍがより好ましい。一方、反射層２ｂの平均厚さの下限としては、５μｍが好ましく、１０μｍがより好ましい。反射層２ｂの平均厚さが上記上限を超えると、当該カバーレイ１の厚さが不必要に増加するおそれがある。逆に、反射層２ｂの平均厚さが上記下限未満の場合、反射層２ｂが破損し易くなるおそれがある。
【００５３】
＜接着層＞
接着層３は、カバーフィルム２の裏面に積層される。
【００５４】
接着層３の平均厚さの下限としては、５μｍが好ましく、１０μｍがより好ましい。一方、接着層３の平均厚さの上限としては、１００μｍが好ましく、７５μｍがより好ましい。接着層３の平均厚さが上記下限未満の場合、当該カバーレイ１の接着強度が不十分となるおそれがある。逆に、接着層３の平均厚さが上記上限を超えると、当該カバーレイ１を積層したプリント配線板のリフロー炉による半田付けの際などに接着層３中の残留溶剤が気化することでボイドが多数形成され、剥離強度の低下や外観不良を引き起こす可能性が高くなる。
【００５５】
接着層３は、シロキサン変性ポリイミド、エポキシ樹脂及び無機フィラーを含有する。この接着層３は、好適成分としてフェノール樹脂を含有していてもよく、本発明の効果を損なわない範囲において、他の任意成分を含有していてもよい。
【００５６】
（シロキサン変性ポリイミド）
上記シロキサン変性ポリイミドは、接着層３における主たる接着成分である。このシロキサン変性ポリイミドは、シロキサン骨格を有する構造単位を含むポリイミドである。シロキサン変性ポリイミドとしては、例えば下記式（１）で表される第１構造単位及び下記式（２）で表される第２構造単位を含むものが好ましい。
【００５７】
【化２】
0006342263.tif 000003
【００５８】
式（１）及び式（２）中、Ａｒは、４価の芳香族テトラカルボン酸残基である。
式（１）中、Ｒ１は、２価のジアミンシロキサン残基である。
式（２）中、Ｒ２は、２価の芳香族ジアミン残基である。
【００５９】
上記Ａｒで表される４価の芳香族テトラカルボン酸残基としては、例えば下記の式（３）又は式（４）で表される４価の基が挙げられる。
【００６０】
【化３】
0006342263.tif 000004
【００６１】
式（４）中、Ｗは、単結合、炭素数１〜１５の２価の炭化水素基、−Ｏ−、−Ｓ−、−ＣＯ−、−ＳＯ２−、−ＮＨ−、又は−ＣＯＮＨ−である。これらの中でも、Ｗとしては炭素数１〜１５の２価の炭化水素基、単結合及び−Ｏ−が好ましい。
【００６２】
上記Ｗで表される炭素数１〜１５の２価の炭化水素基としては、例えば炭素数１〜１５の直鎖状又は分岐状の２価の鎖状炭化水素基、炭素数３〜１５の２価の脂環式炭化水素基、炭素数６〜１０の２価の芳香族炭化水素基、或いはこれらの基を組み合わせた２価の基等が挙げられる。
【００６３】
上記Ｒ１で表される２価のジアミンシロキサン残基は、シロキサン結合（−Ｓｉ−Ｏ−Ｓｉ−）を有する基である。このシロキサン結合の割合を増加させることによって、可塑剤の配合量を少なくしても接着層３に十分な柔軟性を付与することができる。上記２価のジアミンシロキサン残基としては、例えば下記の式（５）で表される２価の基が挙げられる。
【００６４】
【化４】
0006342263.tif 000005
【００６５】
式（５）中、Ｒ３及びＲ４は、独立して、単結合又は酸素原子を含有していてもよい２価の有機基である。Ｒ５〜Ｒ８は、独立して、炭素数１〜６の炭化水素基である。ａは、上記ジアミンシロキサン残基におけるシロキサン単位（−ＳｉＲ５Ｒ６−Ｏ−）の平均繰り返し数を表し、１〜２０の整数である。ａが１より小さいと接着層３の柔軟性が低下するおそれがある。一方、ａが２０を超えると接着層３の接着性が低下するおそれがある。かかる点から、ａとしては、５〜１５の整数が好ましい。
【００６６】
上記Ｒ２で表される２価の芳香族ジアミン残基としては、例えば下記の式（６）〜式（８）で表される２価の基が挙げられる。
【００６７】
【化５】
0006342263.tif 000006
【００６８】
式（６）〜式（８）中、Ｒ９は、独立して、炭素数１〜６の１価の炭化水素基又はアルコキシ基である。Ｚは、単結合、炭素数１〜１５の２価の炭化水素基、−Ｏ−、−Ｓ−、−ＣＯ−、−ＳＯ２−、−ＮＨ−又は−ＣＯＮＨ−である。ｂは、０〜４の整数である。
【００６９】
上記式（１）中のｍは、上記シロキサン変性ポリイミドの全構造単位における上記第１構造単位のモル比率を表し、０．３５以上０．７５以下である。上記式（２）中のｎは、上記シロキサン変性ポリイミドの全構造単位における上記第２構造単位のモル比率を表し、０．２５以上０．６５以下である。但し、ｍとｎとの合計が１を超える場合はない。ｍが０．７５を超えると（ｎが０．２５未満であると）、接着層３の耐熱性が低下するおそれがある。また、接着層３の透湿性が増すことが原因で、高温高湿下において剥離強度が低下し易くなるおそれがある。一方、ｍが０．３５未満であると（ｎが０．６５を超えると）、シロキサン変性ポリイミド中のシロキサン結合の割合が小さくなって接着層３に十分な柔軟性を付与することができないおそれがある。また、接着層３を形成する接着剤組成物の低温での流動性が低下するおそれがある。さらに、ｍが０．３５未満であると（ｎが０．６５を超えると）、接着層３の熱膨張率が大きくなることで、カバーフィルム２との熱膨張率の差が大きくなるため、接着層３を形成するときの接着剤組成物の塗工又は乾燥時に熱膨張率の差に起因してカバーフィルム２が反り易く、作業性が低下するおそれがある。
【００７０】
シロキサン変性ポリイミドの重量平均分子量（Ｍｗ）は、２５，０００以上１５０，０００以下である。上記重量平均分子量（Ｍｗ）の下限としては、４０，０００がより好ましく、５０，０００がさらに好ましい。上記重量平均分子量（Ｍｗ）の上限としては１２５，０００がより好ましく、９０，０００がさらに好ましい。シロキサン変性ポリイミドの重量平均分子量（Ｍｗ）が上記下限未満であると、接着層３を形成するときの接着剤組成物の凝集力が低下するため十分な剥離強度を確保できないおそれがある。また、リフロー時に接着層３の弾性率が低いことが原因で接着層３に残存する溶剤により膨れが生じるおそれがある。一方、シロキサン変性ポリイミドの重量平均分子量（Ｍｗ）が上記上限を超えると、シロキサン変性ポリイミドの分子鎖の凝集が生じ易くなり、剥離強度が低下するおそれがある。
【００７１】
（シロキサン変性ポリイミドの合成方法）
シロキサン変性ポリイミドは、酸二無水物成分とジアミノシロキサンを含むジアミン成分との縮合物として合成することができる。具体的には、シロキサン変性ポリイミドは、酸二無水物成分及びジアミン成分を有機溶媒に添加した反応溶液を用いてポリアミック酸溶液を生成させた後、加熱閉環（イミド化）させることにより重合体溶液として調製できる。
【００７２】
上記酸二無水物成分としては、例えば芳香族テトラカルボン酸二無水物が挙げられる。
【００７３】
上記芳香族テトラカルボン酸二無水物としては、例えばオキシジフタル酸二無水物が挙げられる。オキシジフタル酸二無水物としては、例えば４，４’−オキシジフタル酸二無水物（別名；５，５’−オキシビス−１，３−イソベンゾフランジオン）（ＯＤＰＡ）、３，３’−オキシジフタル酸二無水物、３，４’−オキシジフタル酸二無水物等が挙げられる。例示した芳香族テトラカルボン酸二無水物は、単独で使用しても２種以上を併用してもよい。
【００７４】
芳香族テトラカルボン酸二無水物としてはさらに、３，３’，４，４’−ビフェニルテトラカルボン酸二無水物（ＢＰＤＡ）、３，３’，４，４’−ベンゾフェノンテトラカルボン酸二無水物（ＢＴＤＡ）、３，３’，４，４’−ジフェニルスルホンテトラカルボン酸二無水物（ＤＳＤＡ）、ピロメリット酸二無水物（ＰＭＤＡ）等が挙げられる。これらは単独で使用しても２種以上を併用してもよく、中でも、３，３’，４，４’−ビフェニルテトラカルボン酸二無水物（ＢＰＤＡ）は、低価格であり、ある程度の柔軟性を有するので好ましい。
【００７５】
上記ジアミン成分としては、例えばジアミノシロキサン、芳香族ジアミン等が挙げられる。
【００７６】
上記ジアミノシロキサンとしては、上記式（５）で表されるジアミノシロキサン残基の２つの末端にアミノ基が結合したものが挙げられる。ジアミン成分としてジアミノシロキサンを用いることで、ポリイミド中にシロキサン骨格を導入することができる。これにより、ジアミノシロキサン残基によりポリイミドに可溶性が付与される。その結果、接着層３とプリント配線板等との密着性が向上する。
【００７７】
ジアミノシロキサンとしては、下記式（９）〜式（１３）で表されるものが好ましく、これらの中でも式（９）で表されるジアミノシロキサンがより好ましい。下記式（９）〜式（１３）で表されるジアミノシロキサンは、単独で使用しても２種以上を併用してもよい。
【００７８】
【化６】
0006342263.tif 000007
【００７９】
式（９）〜式（１３）中、ａは、上記式（５）と同義である。
【００８０】
上記芳香族ジアミンとしては、例えば２，２−ビス（４−アミノフェノキシフェニル）プロパン（ＢＡＰＰ）、２，２’−ジビニル−４，４’−ジアミノビフェニル（ＶＡＢ）、２，２’−ジメチル−４，４’−ジアミノビフェニル（ｍ−ＴＢ）、２，２’−ジエチル−４，４’−ジアミノビフェニル、２，２’，６，６’−テトラメチル−４，４’−ジアミノビフェニル、２，２’−ジフェニル−４，４’−ジアミノビフェニル、９，９−ビス（４−アミノフェニル）フルオレン等が挙げられる。これらの中でも、２，２−ビス（４−アミノフェノキシフェニル）プロパン（ＢＡＰＰ）、２，２’−ジビニル−４，４’−ジアミノビフェニル（ＶＡＢ）、及び２，２’−ジメチル−４，４’−ジアミノビフェニル（ｍ−ＴＢ）が好ましい。例示した芳香族ジアミンは、単独で使用しても２種以上を併用してもよい。
【００８１】
反応溶液における芳香族テトラカルボン酸二無水物とジアミン成分（ジアミノシロキサン及び芳香族ジアミン）との配合比は、略等モル比、例えば４５：５５以上５５：４５以下とされる。ジアミノシロキサンと芳香族ジアミンとの配合比（モル比）は、３５：６５以上６５：３５以下である。ジアミノシロキサンと芳香族ジアミンとの配合比（モル比）を上記範囲とすることで、シロキサン変性ポリイミド中におけるシロキサン残基の数が芳香族ジアミン残基と同程度とされる。そのため、シロキサン変性ポリイミドにおいて、短期耐熱性を低下させ得るシロキサン残基が多くなり過ぎることが抑制され、接着層３の短期耐熱性を向上させることができる。
【００８２】
上記シロキサン変性ポリイミドの合成に使用する有機溶媒としては、例えばＮ，Ｎ−ジメチルホルムアミド、Ｎ，Ｎ−ジメチルアセトアミド（ＤＭＡＣ）、Ｎ−メチル−２−ピロリドン、２−ブタノン、ジメチルスホキシド、硫酸ジメチル、シクロヘキサノン、ジオキサン、テトラヒドロフラン、ジグライム、トリグライム、キシレン、トルエン等が挙げられる。これらの溶媒は、単独で使用しても２種以上併用して使用してもよい。
【００８３】
反応溶液における有機溶媒の含有量は、この反応溶液から生成されるポリアミック酸溶液中のポリアミック酸の含有量が一定範囲となる値が好ましい。ポリアミック酸の含有量の下限としては、５質量％が好ましく、１０質量％がより好ましい。一方、ポリアミック酸の含有量の上限としては、５０質量％が好ましく、４０質量％がより好ましい。
【００８４】
ポリアミック酸の生成反応の条件は、反応溶液の温度が０℃以上１００℃以下、反応時間が３０分以上２４時間以下とされる。
【００８５】
ポリアミック酸溶液は、通常そのまま使用することができるが、必要に応じて濃縮、希釈又は他の有機溶媒に置換して使用してもよい。
【００８６】
ポリアミック酸のイミド化は、例えばポリアミック酸溶液を８０℃以上４００℃以下の温度で１時間以上２４時間以下の間加熱することで行われる。
【００８７】
（エポキシ樹脂）
エポキシ樹脂は、接着層３の耐熱性、機械的強度等を向上させるものである。これは、エポキシ樹脂がシロキサン変性ポリイミドマトリクス中で単独で硬化するか、若しくはエポキシ樹脂が硬化する際にシロキサン変性ポリイミド末端のカルボン酸やアミンと反応することによってシロキサン変性ポリイミドを緩く架橋するためであると推定される。このエポキシ樹脂でシロキサン変性ポリイミドを架橋することにより、接着層３を形成する接着剤組成物の凝集力が大きくなり、接着層３の耐熱性、機械的強度等が向上するものと推察される。また同様に、高温高湿下における剥離強度の保持力も向上するが、これには凝集力の向上による透湿の抑制や、ポリイミドに比較して低い吸水率が影響しているものと推察される。
【００８８】
このようなエポキシ樹脂としては、一分子中にエポキシ基を２個以上有するエポキシ樹脂であれば特に制限ない。エポキシ樹脂としては、例えばビスフェノールＡ型エポキシ樹脂、ビスフェノールＦ型エポキシ樹脂、フェノールノボラック型エポキシ樹脂、クレゾールノボラック型エポキシ樹脂、脂環式エポキシ樹脂、グリシジルエステル型エポキシ樹脂、グリシジルアミン型エポキシ樹脂、ヒダントイン型エポキシ樹脂、イソシアヌレート型エポキシ樹脂、アクリル酸変性エポキシ樹脂（エポキシアクリレート）、リン含有エポキシ樹脂、これらのハロゲン化物（臭素化エポキシ樹脂等）や水素添加物などが挙げられる。これらの中でも、フェノールノボラック型エポキシ樹脂、クレゾールノボラック型エポキシ樹脂等のノボラック型エポキシ樹脂が耐熱性及び低吸湿性の観点から好ましい。例示したエポキシ樹脂は、単独で使用しても２種以上を併用してもよい。
【００８９】
上記フェノールノボラック型エポキシ樹脂の市販品としては、例えば「ｊＥＲ１５２」、「ｊＥＲ１５４」（以上、ジャパンエポキシレジン社）、「ＥＰＰＮ−２０１−Ｌ」（日本化薬社）、「エピクロンＮ−７４０」、「エピクロンＮ−７７０」（以上、ＤＩＣ社）、「エポトートＹＤＰＮ−６３８」（新日鉄住金化学社）等が挙げられる。
【００９０】
上記クレゾールノボラック型エポキシ樹脂の市販品としては、例えば「ＥＯＣＮ−１０２０」、「ＥＯＣＮ−１０２Ｓ」、「ＥＯＣＮ−１０３Ｓ」、「ＥＯＣＮ−１０４Ｓ」（以上、日本化薬社）、「エピクロンＮ−６６０」、「エピクロンＮ−６７０」、「エピクロンＮ−６８０」、「エピクロンＮ−６９５」（以上、ＤＩＣ社）等が挙げられる。
【００９１】
ノボラック型エポキシ樹脂の中でも、常温で固体であり、軟化点が１２０℃以下のエポキシ樹脂が、シロキサン変性ポリイミドの耐熱性向上の観点から好ましい。
【００９２】
エポキシ樹脂の上記シロキサン変性ポリイミド１００質量部に対する配合量の下限としては、１質量部が好ましく、３質量部がより好ましく、５質量部がさらに好ましい。一方、上記配合量の上限としては、５０質量部が好ましく、４０質量部がより好ましく、２０質量部がさらに好ましい。エポキシ樹脂の配合量が上記下限未満であると、上記シロキサン変性ポリイミドを十分に架橋することができず、耐熱性及び透湿抑制性を十分に改善できないおそれがある。逆に、エポキシ樹脂の配合量が上記上限を超えると、未架橋のエポキシ樹脂の割合が増え、却って耐熱性が低下するおそれがある。
【００９３】
（無機フィラー）
無機フィラーは、プリント配線板等に対する剥離強度、機械的強度等を向上させるものである。
【００９４】
上記無機フィラーとしては、例えばタルク、シリカ、アルミナ、炭化ケイ素、炭化ホウ素、チタンカーバイド、タングステンカーバイド、窒化ケイ素、窒化ホウ素、窒化アルミニウム、マイカ、チタン酸カリウム、チタン酸バリウム、炭酸カルシウム、酸化マグネシウム、酸化ジルコニウム等が挙げられる。
【００９５】
無機フィラーの形態としては、例えば板状、球状、針状、繊維状、不定形等が挙げられる。中でも、無機フィラーの形態としては、板状が好ましい。
【００９６】
無機フィラーが板状等である場合において、無機フィラーのアスペクト比の下限としては、１が好ましく、５がより好ましく、８がさらに好ましい。一方、無機フィラーのアスペクト比の上限としては、１００が好ましく、７５がより好ましく、４０がさらに好ましい。無機フィラーのアスペクト比が上記下限未満であると、剥離強度を十分に向上させることができないおそれがある。逆に、無機フィラーのアスペクト比が上記上限を超えると、接着層３が脆弱化すると推定され、剥離強度が低下するおそれがある。
【００９７】
無機フィラーの平均粒径の下限としては、２μｍが好ましく、５μｍがより好ましく、１０μｍがさらに好ましい。一方、上記平均粒径の上限としては、５０μｍが好ましく、４０μｍがより好ましく、３０μｍがさらに好ましい。上記平均粒径が上記下限未満であると、剥離強度を十分に向上させることができないおそれがある。逆に、上記平均粒径が上記上限を超えると、接着層３が脆弱化し剥離強度が低下するおそれがある。
【００９８】
無機フィラーの含有量の下限としては、シロキサン変性ポリイミド１００質量部に対して１０質量部が好ましく、２０質量部がより好ましい。一方、無機フィラーの含有量の上限としては、１００質量部が好ましく、７０質量部がより好ましく、５０質量部がさらに好ましい。上記配合量が上記下限未満であると、剥離強度を十分に向上させることができないおそれがある。逆に、上記配合量が上記上限を超えると、接着層３が脆弱化し剥離強度が低下するおそれがある。
【００９９】
（フェノール樹脂）
フェノール樹脂は、エポキシ樹脂を架橋するものである。このフェノール樹脂には、フェノール−ホルムアルデヒド樹脂の他、キシレン樹脂、レゾルシン樹脂、レゾルシン変性フェノール樹脂、クレゾール変性フェノール樹脂、アルキルフェノール変性樹脂等が含まれる。このフェノール樹脂は、例えばフェノール成分とアルデヒド成分とから合成することができる。
【０１００】
上記フェノール成分としては、例えばフェノールの他、クレゾール、キシレノール、イソプロピルフェノール等のアルキルフェノール；レゾルシン等の二価のフェノール；ｐ−ビニルフェノール等のビニルフェノールなどが挙げられる。これらのフェノール成分は、単独で使用しても２種以上を併用してもよい。
【０１０１】
上記アルデヒド成分としては、ホルムアルデヒドの他、アセトアルデヒド、フルフラールなどのアルデヒド基含有化合物が挙げられる。これらのアルデヒド成分は、単独で使用しても２種以上を併用してもよい。
【０１０２】
フェノール樹脂の市販品としては、例えば、
「スミカノール６１０」（田岡化学工業社）；
「タマノル１０１０Ｒ」、「タマノル１００Ｓ」、「タマノル５１０」、「タマノル７５０９」、「タマノル７７０５」（以上、荒川化学工業社）；
「ショウノールＣＫＭ−１６３４」、「ショウノールＣＫＭ−１６３６」、「ショウノールＣＫＭ−１７３７」、「ショウノールＣＫＭ−１２８２」、「ショウノールＣＫＭ−９０４」、「ショウノールＣＫＭ−９０７」、「ショウノールＣＫＭ−９０８」、「ショウノールＣＫＭ−９８３」、「ショウノールＣＫＭ−２４００」、「ショウノールＣＫＭ−９４１」、「ショウノールＣＫＭ−２１０３」、「ショウノールＣＫＭ−２４３２」、「ショウノールＣＫＭ−５２５４」、「ＢＫＭ−２６２０」、「ＢＲＰ−５９０４」、「ＲＭ−０９０９」、「ＢＬＳ−２０３０」、「ＢＬＳ−３５７４」、「ＢＬＳ−３１２２」、「ＢＬＳ−３６２」、「ＢＬＳ−３５６」、「ＢＬＳ−３１３５」、「ＣＬＳ−３９４０」、「ＣＬＳ−３９５０」、「ＢＲＳ−３２４」、「ＢＲＳ−６２１」、「ＢＬＬ−３０８５」、「ＢＲＬ−１１３」、「ＢＲＬ−１１４」、「ＢＲＬ−１１７」、「ＢＲＬ−１３４」、「ＢＲＬ−２７４」、「ＢＲＬ−２５８４」、「ＢＲＬ−１１２Ａ」、「ＢＲＬ−１２０Ｚ」、「ＣＫＳ−３８９８」（以上、昭和電工社）；
「ＳＰ−４６０Ｂ」、「ＳＰ１０３Ｈ」、「ＨＲＪ−１３６７」（以上、スケネクタディーケミカル社）；
「レジトップＰＬ２２１１」（群栄化学工業社）；
「ＰＲ−ＨＦ−３」、「ＰＲ−５３１９４」、「ＰＲ−５３１９５」（住友ベークライト社）；
「ニカノールＰＲ１４４０」、「ニカノールＬ」、「ニカノールＰ１００」（フドー社）；
「プライオーフェン５０１０」、「プライオーフェン５０３」、「ＴＤ−４４７」（ＤＩＣ社）等が挙げられる。
【０１０３】
接着層３は、フェノール樹脂に加えて、又はフェノール樹脂に代えて他の硬化剤を含有してもよい。
【０１０４】
上記他の硬化剤としては、公知のものを使用することができ、例えばポリアミン系硬化剤、酸二無水物系硬化剤、イミダゾール系硬化剤、三フッ化ホウ素アミン錯塩、芳香族ジアミン系硬化剤、カルボン酸系硬化剤、メラミン樹脂等が挙げられる。これらの硬化剤は単独で使用してもよく、２種以上を併用してもよい。
【０１０５】
ポリアミン系硬化剤としては、例えばジエチレントリアミン、テトラエチレンテトラミン等の脂肪族アミン系硬化剤；イソホロンジアミン等の脂環式アミン系硬化剤；ジアミノジフェニルメタン、フェニレンジアミン等の芳香族アミン系硬化剤などが挙げられる。
【０１０６】
酸二無水物系硬化剤としては、例えば無水フタル酸、無水ピロメリット酸、無水トリメリト酸、ヘキサヒドロ無水フタル酸等が挙げられる。
【０１０７】
イミダゾール系硬化剤としては、例えばメチルイミダゾール、フェニルイミダゾール、１−ベンジル−２−フェニルイミダゾール、１−シアノエチル−２−メチルイミダゾール、１−シアノエチル−２−ウンデシルイミダゾール等が挙げられる。
【０１０８】
接着層３を形成するための接着剤組成物における硬化剤の含有量は、目的とする硬化の程度等に応じて決定すればよい。硬化剤の含有量の下限としては、エポキシ樹脂１００質量部に対して、１質量部が好ましく、５質量部がより好ましく、１０質量部がさらに好ましい。一方、上記含有量の上限としては、１００質量部が好ましく、９０質量部がより好ましい。この硬化剤の含有量が上記下限未満であるとシロキサン変性ポリイミドの耐熱性が十分に向上しないおそれがある。逆に、上記硬化剤の含有量が上記上限を超えると、硬化剤の含有量に比して耐熱性の向上効果が見込めずコスト高となるおそれがある。
【０１０９】
（任意成分）
任意成分としては、可塑剤、難燃剤、難燃助剤、顔料、酸化防止剤、隠蔽剤、滑剤、加工安定剤、発泡剤、カップリング剤等が挙げられる。
【０１１０】
上記可塑剤としては、例えば、
トリメチルホスヘート、トリエチルホスヘート、トリブチルホスヘート、トリ−２−エチルヘキシルホスヘート、トリブトキシエチルホスヘート、トリオレイルホスヘート、トリフェニルホスヘート、トリクレジルホスヘート、トリキシレニルホスヘート、クレジルジフェニルホスヘート、キシレニルジフェニルホスヘート、２−エチルヘキシルジフェニルホスヘート等のリン酸エステル系可塑剤；
アジピン酸１，３ブチレングリコール類等のポリエステル系可塑剤；
ジメチルフタレート、ジエチルフタレート、ジブチルフタレート、ジヘプチルフタレート、ジ−２−エチルヘキシルフタレート、ジ−ｎ −オクチルフタレート、ジイソデシルフタレート、ブチルベンジルフタレート、ジイソノニルフタレート、エチルフタリルエチルグリコレート等のフタル酸エステル系可塑剤；
ジメチルアジペート、ジイソブチルアジペート、ジブチルアジペート、ジ−２−エチルヘキシルアジペート、ジイソデシルアジペート、ジブチルジグリコールアジペート、ジ−２−エチルヘキシルアゼレート、ジメチルセバケート、ジブチルセバケート、ジ−２−エチルヘキシルセバケート、メチル−アセチルリシノレート等の脂肪酸エステル系可塑剤などが挙げられる。これらの可塑剤は、単独で使用しても２種以上を併用してもよい。
【０１１１】
上記難燃剤は、接着層３に難燃性を付与するものである。難燃剤としては、例えば、
塩素化パラフィン、塩素化ポリエチレン、塩素化ポリフェニル、パークロルペンタシクロデカン等の塩素系難燃剤；
エチレンビスペンタブロモベンゼン、エチレンビスペンタブロモジフェニル、テトラブロモエタン、テトラブロモビスフェノールＡ、ヘキサブロモベンゼン、デカブロモビフェニルエーテル、テトラブロモ無水フタル酸、ポリジブロモフェニレンオキサイド、ヘキサブロモシクロデカン、臭化アンモニウム等の臭素系難燃剤；
トリアリルホスフェート、アルキルアリルホスフェート、アルキルホスフェート、ジメチルホスフォネート、ホスフォリネート、ハロゲン化ホスフォリネートエステル、トリメチルホスフェート、トリブチルホスフェート、トリオクチルホスフェート、トリブトキシエチルホスフェート、オクチルジフェニルホスフェート、トリクレジルホスフェート、クレジルフェニルホスフェート、トリフェニルホスフェート、トリス（クロロエチル）ホスフェート、トリス（２−クロロプロピル）ホスフェート、トリス（２，３−ジクロロプロピル）ホスフェート、トリス（２，３−ジブロモプロピル）ホスフェート、トリス（ブロモクロロプロピル）ホスフェート、ビス（２，３ジブロモプロピル）２，３ジクロロプロピルホスフェート、ビス（クロロプロピル）モノオクチルホスフェート、ポリホスホネート、ポリホスフェート、芳香族ポリホスフェート、ジブロモネオペンチルグリコール、トリス（ジエチルホスフィン酸）アルミ等のリン酸エステル又はリン化合物；
ホスホネート型ポリオール、ホスフェート型ポリオール、ハロゲン元素等のポリオール類；
水酸化アルミニウム、水酸化マグネシウム、炭酸マグネシウム、三酸化アンチモン、三塩化アンチモン、ホウ酸亜鉛、ホウ酸アンチモン、ホウ酸、モリブテン酸アンチモン、酸化モリブテン、リン・窒素化合物、カルシウム・アルミニウムシリケート、ジルコニウム化合物、錫化合物、ドーソナイト、アルミン酸カルシウム水和物、酸化銅、金属銅粉、炭酸カルシウム、メタホウ酸バリウム等の金属粉又は無機化合物；
メラミンシアヌレート、トリアジン、イソシアヌレート、尿素、グアニジン等の窒素化合物；
シリコーン系ポリマー、フェロセン、フマール酸、マレイン酸等のその他の化合物などが挙げられる。これらの中でも、臭素系難燃剤、塩素系難燃剤等のハロゲン系難燃剤が好ましい。臭素系難燃剤及び塩素系難燃剤は単独で使用しても２種以上を併用してもよい。
【０１１２】
上記難燃助剤は、接着層３の難燃性をより向上させるものである。難燃助剤としては、三酸化アンチモン等が挙げられる。
【０１１３】
上記顔料は、接着層３を着色するものである。顔料としては、公知の種々のものを使用することができ、例えば酸化チタン等が挙げられる。
【０１１４】
上記酸化防止剤は、接着層３の酸化を防止するものである。酸化防止剤としては、公知の種々のものを使用することができ、例えばフェノール系酸化防止剤が挙げられる。
【０１１５】
接着層３に任意成分を配合する場合、ポリイミド樹脂１００質量部に対する任意成分の合計含有量の下限としては、１質量部が好ましく、２質量部がより好ましい。一方、上記合計含有量の上限としては、１０質量部が好ましく、７質量部がより好ましい。
【０１１６】
＜難燃性＞
当該カバーレイ１は、ＵＬ−９４  ＶＴＭ−０を満たす難燃性を有することが好ましい。接着層３がある程度の難燃性を有することで、当該カバーレイ１がＶＴＭ−０の難燃性を満たし、それにより当該カバーレイ１を使用するプリント配線板等に難燃性を付与することができる。ここで、ＵＬ−９４  ＶＴＭ−０の難燃試験は、例えば以下の標準サンプルを用いて行うことができる。
【０１１７】
標準サンプル構造：ポリイミドフィルム／接着層／ポリイミドフィルムの積層体
ポリイミドフィルム：東レ・デュポン社の「カプトン１００Ｈ」（平均厚さ２５μｍ）
接着層の平均厚さ：３５μｍ
標準サンプルの作製方法：ポリイミドフィルム、接着層及びポリイミドフィルムを積層し加熱加圧して接着する。接着条件としては、例えば加圧力を３ＭＰａ、加熱温度を１８０℃、加圧時間を４５分とすることができる。
【０１１８】
＜カバーレイの製造方法＞
当該カバーレイ１の製造方法としては特に限定されず、カバーフィルム２の裏面に接着剤組成物を塗布し乾燥させることで接着層３を形成する方法、カバーフィルム２と接着層３とをプレスにより圧着する方法、カバーフィルム２と接着層３とを共押出する方法等が挙げられる。また、カバーフィルム２の製造方法としては、基材層２ａに反射層２ｂの形成組成物を塗付する方法、基材層２ａと反射層２ｂとを共押出する方法等が挙げられる。さらに、基材層２ａと反射層２ｂと接着層３とを共押出してもよい。
【０１１９】
［フレキシブルプリント配線板］
図２のフレキシブルプリント配線板１０は、ベースフィルム４、このベースフィルム４の表面側に積層され、ＬＥＤ実装用のランド部５ａを含む導電パターン５及び当該カバーレイ１を備える。当該カバーレイ１は、ベースフィルム４及び導電パターン５を含む積層体における導電パターン５側面（表面）に積層される。
【０１２０】
＜ベースフィルム＞
ベースフィルム４は絶縁性及び可撓性を有する。このベースフィルム４の主成分としては、例えばポリイミド、ポリエチレンテレフタレート、フッ素樹脂、液晶ポリマー等が挙げられ、可撓性及び強度の観点からポリイミドが好ましい。ベースフィルム４は、ポリイミド等の例示した樹脂以外の他の樹脂、帯電防止剤等が含有されていてもよい。
【０１２１】
ベースフィルム４の平均厚さの下限としては、特に限定されないが、３μｍが好ましく、５μｍがより好ましく、１０μｍがさらに好ましい。一方、上記平均厚さの上限としては、特に限定されないが、２００μｍが好ましく、１５０μｍがより好ましく、１００μｍがさらに好ましい。ベースフィルム４の平均厚さが上記下限未満であると、絶縁性及び機械的強度が不十分となるおそれがある。一方、ベースフィルム４の平均厚さが上記上限を超えると、当該フレキシブルプリント配線板１０の厚さが大きくなりすぎるおそれがあると共に、ベースフィルム４の可撓性が不十分となるおそれがある。
【０１２２】
＜導電パターン＞
導電パターン５は、ベースフィルム４の表面側に直接又は接着剤を介して積層されるものである。導電パターン５は、ベース導体とこのベース導体における外表面の少なくとも一部に形成される表面処理層とを有している。
【０１２３】
（ベース導体）
ベース導体は、例えば銅、アルミニウム等の金属箔をエッチングすることによって所望のパターンに形成されている。このベース導体の平均厚さの下限としては、特に限定はないが、２μｍが好ましく、５μｍがより好ましい。一方、ベース導体の平均厚さの上限としては、特に限定はないが、１００μｍが好ましく、７５μｍがより好ましい。この平均厚さが上記下限未満であると、導通性が不十分となるおそれがある。逆に、上記平均厚さが上記上限を超えると、可撓性が低下するおそれがあると共に薄型化の要請に反するおそれがある。
【０１２４】
（表面処理層）
表面処理層は、ベース導体からの導電成分の漏出、又はベース導体への導電成分に対する反応性成分（酸素、硫黄等）の拡散を防止するものである。すなわち、表面処理層は、耐油性を向上させる役割も果たす。この表面処理層は、ベース導体の表面を被覆しており、ベース導体の側面を一連に被覆していてもよい。表面処理層の材質としては、ベース導体からの導電成分の漏出又はベース導体への反応性成分の拡散を防止できるものであれば特に限定されず、例えば金属、樹脂、セラミック、それらの混合物等が挙げられる。中でも、表面処理層の材質としては、Ｎｉ、Ｓｎ、Ａｕ、及びＡｌが好ましい。表面処理層は、単層として形成しても、複数層として形成してもよい。
【０１２５】
表面処理層の平均厚さの下限としては、特に限定はないが、０．０１μｍが好ましく、０．０３μｍがより好ましく、０．０５μｍがさらに好ましい。一方、表面処理層の平均厚さの上限としては、特に限定はないが、６μｍが好ましく、１μｍがより好ましく、０．５μｍがさらに好ましい。表面処理層の平均厚さが上記下限未満であると、銅等のベース導体の導電成分の漏出及びベース導体への反応性成分の拡散の防止が十分でないおそれがある。逆に、上記平均厚さが上限を超えると、厚さの増加によるコスト上昇に比して、これに見合うだけのベース導体からの導電成分の漏出及びベース導体への反応性成分の拡散の防止の効果の上積みを期待できないおそれがある。なお、「表面処理層の平均厚さ」とは、表面処理層が複数層の場合、表面処理層全体の平均厚さを意味する。
【０１２６】
なお、表面処理層を形成することに代えてベース導体の表面にカッパーブライトで防錆処理を施してもよい。ここで、カッパーブライトは、ポリオキシエチレンアルキルエーテル等の水溶性高分子を、イソプロピルアルコール及びヒドロキシ酪酸に溶解したものである。このような防錆処理を施すことで、ベース導体の表面にはポリオキシエチレンアルキルエーテル等の水溶性高分子が付着することが予想される。ポリオキシエチレンアルキルエーテル等が付着したベース導体は、従来の接着剤を使用すると耐熱性が低下する。これに対して、ベース導体に防錆処理を施した場合、後述の接着層３の耐熱性を良好に維持できる。
【０１２７】
（ランド部）
ランド部５ａは、導電パターン５がカバーレイ１に覆われずに露出した部分であり、この部分にＬＥＤの端子が接続される。つまり、ランド部５ａに対応する位置に、カバーレイ１は開孔を有する。
【０１２８】
ランド部５ａへのＬＥＤの実装は、例えば半田リフロー、異方性導電フィルムや異方性導電ペーストを用いる熱圧着等により行うことができる。但し、当該フレキシブルプリント配線板１０は、当該カバーレイ１が耐熱性に優れるため、半田リフローで実装を行うことで接続信頼性を高めることができる。
【０１２９】
＜剥離強度＞
当該フレキシブルプリント配線板１０を８５℃、８５％ＲＨ（相対湿度）の空気中に１，０００時間放置した後のカバーフィルム２と導電パターン５との剥離強度の下限としては、３．４Ｎ／ｃｍが好ましい。上記剥離強度が上記下限未満の場合、高温高湿環境下において当該フレキシブルプリント配線板１０が破損しやすくなるおそれがある。
【０１３０】
［フレキシブルプリント配線板の製造方法］
次に、当該フレキシブルプリント配線板１０を製造する方法について、図３Ａ，３Ｂを参照しつつ説明する。当該フレキシブルプリント配線板１０の製造方法は、絶縁性及び可撓性を有するベースフィルム４を用い、このベースフィルム４の表面側に積層される導電パターン５を形成する工程、及びベースフィルム４の導電パターン５が積層される側の面にカバーレイ１を積層する工程を備える。
【０１３１】
＜導電パターン形成工程＞
導電パターン形成工程においては、図３Ａに示すようにベースフィルム４に銅箔（銅膜）を積層した銅張積層板を用い、銅箔をパターニングすることで所定の平面形状のベース導体を形成した後、このベース導体にＮｉメッキにより表面処理層を形成する。
【０１３２】
（銅張積層板）
上記銅張積層板は、ベースフィルム４に銅箔を積層したものである。ベースフィルム４に銅箔を積層する方法としては、例えばベースフィルム４に接着剤を用いて銅箔を貼り合わせる接着法、銅箔上にベースフィルム４の材料である樹脂組成物を塗布するキャスト法、ベースフィルム４上にスパッタリングや蒸着法等で厚さ数ｎｍの薄い導電層（シード層）を形成した後、このシード層上に電解メッキで金属層を形成するスパッタ／メッキ法、金属箔を熱プレスで貼り付けるラミネート法等が挙げられる。
【０１３３】
銅箔の平均厚さの下限としては、特に限定はないが、５μｍが好ましく、１０μｍがより好ましい。一方、銅箔の平均厚さの上限としては、特に限定はないが、１００μｍが好ましく、７５μｍがより好ましい。特に車載用途等の大電流を流すことが必要な場合は、銅箔の平均厚さは、２５μｍ以上１００μｍ以下が望ましい。この平均厚さが上記下限未満であると、導通性が不十分となるおそれがある。逆に上記平均厚さが上記上限を超えると、可撓性が低下するおそれがあると共に薄型化の要請に反するおそれがある。
【０１３４】
（パターニング）
銅箔のパターニングは、公知の方法、例えばフォトエッチングにより行うことができる。フォトエッチングは、銅箔の表面に所定のパターンを有するレジスト膜を形成した後に、レジスト膜から露出する導体層をエッチング液で溶解させ、レジスト膜を除去することにより行われる。
【０１３５】
（表面処理層の形成）
表面処理層は、例えばメッキ処理、熱ＣＶＤ、プラズマＣＶＤ等の化学蒸着法、スパッタリング、イオンプレーティング等の物理蒸着法、ガス式溶射、電気的溶射等の溶射法などによって形成される。この表面処理層は、ベース導体にＮｉ又はＳｎのメッキ処理を施すことにより形成すること、又はＡｌを蒸着することにより形成することが好ましい。
【０１３６】
メッキ処理としては、電解メッキ及び無電解メッキを用いることができる。無電解メッキを用いれば簡便かつ確実に表面処理層の厚さを均一にすることができる。一方、電解メッキを用いることで、緻密な表面処理層を形成することができ、またベース導体の側面にも簡便に表面処理層を設けることができる。特に、薄くて均一な厚さの表面処理層を安価な設備でメッキできることから、無電解メッキを用いることが好ましい。
【０１３７】
このように表面処理層をメッキ処理で形成することにより、低コストで適当な厚さを有すると共に、効果的にベース導体からの導電成分の漏出及びベース導体の反応性成分の拡散を防止できる表面処理層を形成することができる。
【０１３８】
また、メッキの種類としては、例えばＮｉメッキ、Ｓｎメッキ、Ａｕメッキ、半田メッキ等が挙げられる。これらの中で、Ｎｉメッキ又はＳｎメッキが好ましい。Ｎｉメッキ又はＳｎメッキを用いることで、容易に表面処理層を形成できる。また、当該フレキシブルプリント配線板１０は、その製造時においてリフロー炉による半田付け等の高温工程を経ることを想定していることから、耐熱性に優れるＮｉメッキがより好ましい。
【０１３９】
上記メッキ処理は複数回行ってもよい。また、メッキ処理を複数回行う場合、複数回のメッキ処理はそれぞれ異なる種類のメッキとすることが好ましい。このような複数回のメッキ処理としては、例えばベース導体の表面にＮｉメッキを施した後、さらにＡｕメッキを施すものが挙げられる。
【０１４０】
なお、上述のように、表面処理層を形成することに代えてベース導体の表面にカッパーブライトで防錆処理を施してもよい。このようにベース導体に防錆処理を施した場合であっても、接着層３の耐熱性は良好に維持される。
【０１４１】
＜カバーレイ積層工程＞
カバーレイ積層工程において、まず、カバーレイ１の接着層３側をベースフィルム４及び導電パターン５に対向させた状態で載置する。続いて、ベースフィルム４及び導電パターン５と共にカバーレイ１を加熱し接着層３を硬化させる。この加熱温度としては１２０℃以上２００℃以下が好ましく、加熱時間としては１分以上６０分以下が好ましい。加熱温度及び加熱時間を上記範囲とすることで、接着層３の接着性を効果的に発揮できると共にベースフィルム４等の変質を抑制することができる。加熱方法としては、特に限定されず、例えば熱プレス、オーブン、ホットプレート等の加熱手段を用いて加熱する方法等が挙げられ、熱プレスによる加圧加熱が好ましい。
【０１４２】
なお、上記カバーレイ積層工程において、カバーレイ１のランド部５ａに対応する箇所に予め開口等を設けておくことで、カバーレイ１の積層後にＬＥＤの実装領域を露出させる。ただし、図３Ｂに示すように、カバーレイ１をベースフィルム４及び導電パターン５に積層してから開口を形成してもよい。
【０１４３】
［ＬＥＤモジュール］
図４のＬＥＤモジュールは、フレキシブルプリント配線板１０、このフレキシブルプリント配線板１０のランド部５ａに実装されるＬＥＤ６、及びフレキシブルプリント配線板１０の裏面側に積層される放熱基材７を備える。
【０１４４】
＜ＬＥＤ＞
ＬＥＤ６は、フレキシブルプリント配線板１０の複数のランド部５ａに実装される。このＬＥＤ６としては、多色発光タイプ又は単色発光タイプで、チップ型又は合成樹脂等でパッケージされた表面実装型の発光ダイオードを用いることができる。ＬＥＤ６は、半田６ａによってランド部５ａへ接続される。
【０１４５】
当該フレキシブルプリント配線板１０へのＬＥＤ６の半田リフローによる実装時の加熱温度の下限としては、用いる半田の種類によるが一般的に、２５０℃が好ましく、３００℃が好ましい。一方、上記加熱温度の上限としては、３５０℃が好ましく、３３０℃がより好ましい。上記加熱温度が上記下限未満の場合、当該フレキシブルプリント配線板１０とＬＥＤ６とが十分に接合されないおそれがある。逆に、上記加熱温度が上記上限を超えると、加熱により当該フレキシブルプリント配線板１０等が破損又は劣化するおそれがある。
【０１４６】
当該フレキシブルプリント配線板１０へのＬＥＤ６の半田リフローによる実装時の加熱時間の下限としては、３０秒が好ましく、４５秒がより好ましい。一方、上記加熱時間の上限としては、２分が好ましく、９０秒がより好ましい。上記加熱時間が上記下限未満の場合、当該フレキシブルプリント配線板１０とＬＥＤ６とが十分に接合されないおそれがある。逆に、上記加熱時間が上記上限を超えると、加熱により当該フレキシブルプリント配線板１０等が破損又は劣化するおそれがある。
【０１４７】
上記半田リフローによる実装時の加熱温度及び加熱時間は、用いる半田等の種類に応じ適宜変更可能であるが、本発明のフレキシブルプリント配線板は通常の汎用フレキシブルプリント配線板と比べ接着層３の耐熱性が高いため、より高温及び長時間の半田リフローを行うことができる。
【０１４８】
＜放熱基材＞
放熱基材７は、高い熱伝導率を有する部材であり、ＬＥＤ６が発する熱を逃がして放熱する機能を有する。放熱基材７の形状は、例えば板状、ブロック状等とすることができる。放熱基材７は例えば熱伝導性接着剤を介してフレキシブルプリント配線板１０のベースフィルム４の裏面に積層される。
【０１４９】
放熱基材７の材質としては、例えば金属、セラミックス、カーボン等が挙げられ、これらの中でも金属が好適に用いられる。放熱基材７を形成する金属としては、例えばアルミニウム、マグネシウム、銅、鉄、ニッケル、モリブデン、タングステン等を用いることができる。これらの中でも伝熱性、加工性及び軽量性に優れるアルミニウム又はその合金が特に好ましい。
【０１５０】
放熱基材７の材質をアルミニウム又はアルミニウム合金とする場合、熱伝導性基材が表面にアルマイトを有するとよい。このように放熱基材７の表面をアルマイト処理することで、放熱基材７の耐久性ひいては耐電圧性を高めることができる。アルマイトの平均厚さとしては、例えば１０μｍ以上１００μｍ以下が好ましい。
【０１５１】
放熱基材７を板状とする場合の平均厚さの下限としては、０．３ｍｍが好ましく、０．５ｍｍがより好ましい。一方、放熱基材７の平均厚さの上限としては、５ｍｍが好ましく、３ｍｍがより好ましい。放熱基材７の平均厚さが上記下限に満たない場合、放熱基材７の強度が不十分となるおそれがある。逆に、放熱基材７の平均厚さが上記上限を超える場合、放熱基材７の加工が困難になるおそれがあるほか、当該ＬＥＤモジュールの重量や体積が不必要に大きくなるおそれがある。
【０１５２】
放熱基材７の熱伝導率の下限としては、１００Ｗ／ｍＫが好ましく、２００Ｗ／ｍＫがより好ましい。放熱基材７の熱伝導率が上記下限に満たない場合、当該ＬＥＤモジュールの放熱効果が不十分となるおそれがある。
【０１５３】
＜利点＞
当該カバーレイ１は、接着層３がエポキシ樹脂を含有することで、接着層３の耐熱性、特にリフロー耐熱性が向上するものと考えられる。エポキシ樹脂を含有することで接着層３の耐熱性が向上する理由は明確ではないが、エポキシ樹脂がシロキサン変性ポリイミドマトリクス中で単独で硬化するか、若しくはエポキシ樹脂が硬化の際にシロキサン変性ポリイミドの末端のカルボン酸やアミンと反応することによって緩く架橋されるためであると考えられる。また、かかるエポキシ樹脂による架橋により、接着層３の耐湿性及び機械的強度が向上するものと考えられる。
【０１５４】
さらに、接着層３がシロキサン変性ポリイミドとして重量平均分子量（Ｍｗ）が特定範囲のものを含有することで、シロキサン変性ポリイミドの凝集を抑制できる。そのため、接着層３は、このようなシロキサン変性ポリイミドを含むことでシロキサン変性ポリイミドの凝集に起因する剥離強度の低下を抑制でき、接着層３の耐熱性を改善することが可能となる。また、上記接着層３が無機フィラーを含有することで、機械的強度及び剥離強度がより向上する。
【０１５５】
加えて、上記接着層３は、エポキシ樹脂による架橋、変性ポリイミドの凝集防止等によって、耐マイグレーション性が向上する。すなわち、接着層３は、プリント配線板のメッキ層を有する導電パターン５の表面に積層される場合、メッキ成分の接着層３への移行（マイグレーション）を抑制することができる。その結果、マイグレーションに起因する接着層３の剥離強度の低下、脆弱化、白化等の色移りなどの発生を抑制できる。
【０１５６】
これらの結果、当該カバーレイ１は、ＬＥＤ６をフレキシブルプリント配線板１０に実装する際の劣化を低減できる。よって、当該カバーレイ１はＬＥＤ６の高熱を生じる実装方法に適し、高い短時間での耐熱性を有すると共に、ＬＥＤ６とフレキシブルプリント配線板１０との接続信頼性にも優れる。また、上記カバーフィルム２が光反射性を有することで、当該カバーレイ１はＬＥＤ６が発する光を効率良く分散できる。
【０１５７】
従って、当該カバーレイ１を備える当該フレキシブルプリント配線板１０及び当該ＬＥＤモジュールは、ベアチップタイプのＬＥＤの実装で高温でのリフローが必要とされる場合でも、カバーレイの破損及び劣化が低減できると共に、ＬＥＤ６が発する光の利用効率を高めることができる。
【０１５８】
［その他の実施形態］
今回開示された実施の形態は全ての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【０１５９】
上記実施形態では、カバーレイのカバーフィルムが基材層と反射層とを含む構成としたが、カバーフィルムは単層で構成されてもよい。この場合、カバーフィルムは例えば上記実施形態の基材層に白色顔料を含有させたもので形成できる。
【０１６０】
カバーフィルムが単層の場合のカバーフィルムの光線反射率及び白色顔料の含有量は、上記実施形態の反射層と同様とすることができる。
【０１６１】
カバーフィルムが単層の場合のカバーフィルムの平均厚さの下限としては、特に限定されないが、３μｍが好ましく、１０μｍがより好ましい。一方、カバーフィルムの平均厚さの上限としては、特に限定されないが、５００μｍが好ましく、１５０μｍがより好ましい。カバーフィルムの平均厚さが上記下限未満であると、導電パターン等の保護が不十分となるおそれがあると共に、カバーフィルムに絶縁性が求められる場合には絶縁性が不十分となるおそれがある。逆に、カバーフィルムの平均厚さが上記上限を超えると、導電パターン等の保護効果の上積みが少なくなるおそれがあると共に、カバーフィルムの可撓性が不十分となるおそれがある。
【０１６２】
当該フレキシブルプリント配線板は、片面に導電パターンが形成される片面プリント配線板に限らず、両面に導電パターンが形成される両面プリント配線板であってもよく、複数層の導電パターンが積層される多層プリント配線板であってもよい。
【０１６３】
当該フレキシブルプリント配線板は、導電パターンにおける表面処理層を省略したものであってもよい。
【実施例】
【０１６４】
以下、実施例によって本発明をさらに詳細に説明するが、本発明はこれらの実施例に限定されるものではない。
【０１６５】
［シロキサン変性ポリイミドの合成］
酸無水物成分及びジアミン成分の種類及び配合比を表１に示す通りとし、以下に示す方法によりシロキサン変性ポリイミド（Ａ１）〜（Ａ８）を合成した。
【０１６６】
＜合成例１＞（シロキサン変性ポリイミド（Ａ１）の合成）
有機溶媒としてのＮ−メチル−２−ピロリドンとキシレンとの１：１混合溶媒（質量比）に、酸無水物としての３，３’，４，４’−ビフェニルテトラカルボン酸二無水物（ＢＰＤＡ）、芳香族ジアミンとしての２，２−ビス（４−アミノフェノキシフェニル）プロパン（ＢＡＰＰ）及びシロキサンジアミンとしての上記式（９）で表わされるアミン当量が４２０ｇ／ｅｑの化合物（ＰＳＡ）を１．０：０．４：０．６のモル比で添加して反応溶液を得た。なお、反応溶液における有機溶媒の配合量は、シロキサン変性ポリイミド前駆体溶液中のポリアミド樹脂の含有量が３０質量％となる量に設定した。
【０１６７】
上記反応溶液の温度を１８０℃として１６時間反応させてシロキサン変性ポリイミド前駆体をイミド化することでシロキサン変性ポリイミド（Ａ１）を含む重合体溶液を得た。
【０１６８】
得られたシロキサン変性ポリイミド溶液中のシロキサン変性ポリイミドの重量平均分子量（Ｍｗ）は、９２，０００であった。なお、重量平均分子量（Ｍｗ）の定義及び測定方法は上述した通りである。
【０１６９】
＜合成例２＞（シロキサン変性ポリイミド（Ａ２）の合成）
反応溶液の温度として１８０℃で１４時間反応させることでポリアミック酸を生成させてシロキサン変性ポリイミド前駆体溶液を得た以外は合成例１と同様にし、シロキサン変性ポリイミド（Ａ２）を含む重合体溶液を得た。なお、シロキサン変性ポリイミド（Ａ２）の重量平均分子量（Ｍｗ）は、７５，０００であった。
【０１７０】
＜合成例３＞（シロキサン変性ポリイミド（Ａ３）の合成）
有機溶媒としてのＮ−メチル−２−ピロリドンとキシレンとの１：１混合溶媒（質量比）に、酸無水物としての３，３’，４，４’−ビフェニルテトラカルボン酸二無水物（ＢＰＤＡ）、芳香族ジアミンとしての２，２−ビス（４−アミノフェノキシフェニル）プロパン（ＢＡＰＰ）及びシロキサンジアミンとしての上記式（９）で表わされるアミン当量が４２０ｇ／ｅｑの化合物（ＰＳＡ）を１．０：０．６：０．４のモル比で添加して反応溶液を得た。なお、反応溶液における有機溶媒の配合量は、シロキサン変性ポリアミドの含有量が３０質量％となる量に設定した。
【０１７１】
上記反応溶液の温度を１８０℃として１０時間反応させてシロキサン変性ポリイミド前駆体をイミド化することでシロキサン変性ポリイミド（Ａ３）を含む重合体溶液を得た。なお、シロキサン変性ポリイミド（Ａ３）の重量平均分子量（Ｍｗ）は、４２，０００であった。
【０１７２】
＜合成例４＞（シロキサン変性ポリイミド（Ａ４）の合成）
有機溶媒としてのＮ−メチル−２−ピロリドンとキシレンとの１：１混合溶媒（質量比）に、酸無水物としての３，３’，４，４’−ビフェニルテトラカルボン酸二無水物（ＢＰＤＡ）、芳香族ジアミンとしての２，２−ビス（４−アミノフェノキシフェニル）プロパン（ＢＡＰＰ）及びシロキサンジアミンとしての上記式（９）で表わされるアミン当量が４２０ｇ／ｅｑの化合物（ＰＳＡ）を１．０：０．５：０．５のモル比で添加して反応溶液を得た。なお、反応溶液における有機溶媒の配合量は、シロキサン変性ポリイミド前駆体溶液中のポリアミド樹脂の含有量が３０質量％となる量に設定した。
【０１７３】
上記反応溶液の温度を１８０℃として１３時間反応させてシロキサン変性ポリイミド前駆体をイミド化することでシロキサン変性ポリイミド（Ａ４）を含む重合体溶液を得た。なお、シロキサン変性ポリイミド（Ａ４）の重量平均分子量（Ｍｗ）は、６４，０００であった。
【０１７４】
＜合成例５＞（シロキサン変性ポリイミド（Ａ５）の合成）
有機溶媒としてのＮ−メチル−２−ピロリドンとキシレンとの１：１混合溶媒（質量比）に、酸無水物としての４，４’−オキシジフタル酸無水物（ＯＤＰＡ）、芳香族ジアミンとしての２，２−ビス（４−アミノフェノキシフェニル）プロパン（ＢＡＰＰ）及びシロキサンジアミンとしての上記式（９）で表わされるアミン当量が４２０ｇ／ｅｑの化合物（ＰＳＡ）を１．０：０．５：０．５のモル比で添加して反応溶液を得た。なお、反応溶液における有機溶媒の配合量は、シロキサン変性ポリアミドの含有量が３０質量％となる量に設定した。
【０１７５】
上記反応溶液の温度を１８０℃として１０時間反応させてシロキサン変性ポリイミド前駆体をイミド化することでシロキサン変性ポリイミド（Ａ５）を含む重合体溶液を得た。なお、シロキサン変性ポリイミド（Ａ５）の重量平均分子量（Ｍｗ）は、４５，０００であった。
【０１７６】
＜合成例６＞（シロキサン変性ポリイミド（Ａ６）の合成）
有機溶媒としてのＮ−メチル−２−ピロリドンとキシレンとの１：１混合溶媒（質量比）に、酸無水物としての３，３’，４，４’−ビフェニルテトラカルボン酸二無水物（ＢＰＤＡ）、芳香族ジアミンとしての２，２−ビス（４−アミノフェノキシフェニル）プロパン（ＢＡＰＰ）及びシロキサンジアミンとしての上記式（９）で表わされるアミン当量が４２０ｇ／ｅｑの化合物（ＰＳＡ）を１．０：０．４：０．６のモル比で添加して反応溶液を得た。なお、反応溶液における有機溶媒の配合量は、シロキサン変性ポリアミド含有量が３０質量％となる量に設定した。
【０１７７】
上記反応溶液の温度を１８０℃として１２時間反応させてシロキサン変性ポリイミドを含む重合体溶液を得た。なお、シロキサン変性ポリイミド（Ａ６）の重量平均分子量（Ｍｗ）は、５６，０００であった。
【０１７８】
＜合成例７＞（シロキサン変性ポリイミド（Ａ７）の合成）
有機溶媒としてのＮ−メチル−２−ピロリドンとキシレンとの１：１混合溶媒（質量比）に、酸無水物としての３，３’，４，４’−ビフェニルテトラカルボン酸二無水物（ＢＰＤＡ）、芳香族ジアミンとしての２，２−ビス（４−アミノフェノキシフェニル）プロパン（ＢＡＰＰ）及びシロキサンジアミンとしての上記式（９）で表わされるアミン当量が４２０ｇ／ｅｑの化合物（ＰＳＡ）を１．０：０．３：０．７のモル比で添加して反応溶液を得た。なお、反応溶液における有機溶媒の配合量は、シロキサン変性ポリイミド前駆体溶液中のポリアミック酸の含有量が３０質量％となる量に設定した。
【０１７９】
上記反応溶液の温度を１８０℃として１６時間反応させてシロキサン変性ポリイミドを含む重合体溶液を得た。なお、シロキサン変性ポリイミド（Ａ７）の重量平均分子量（Ｍｗ）は、７７，０００であった。
【０１８０】
＜合成例８＞（シロキサン変性ポリイミド（Ａ８）の合成）
有機溶媒としてのＮ−メチル−２−ピロリドンとキシレンとの１：１混合溶媒（質量比）に、酸無水物としての３，３’，４，４’−ビフェニルテトラカルボン酸二無水物（ＢＰＤＡ）、芳香族ジアミンとしての２，２−ビス（４−アミノフェノキシフェニル）プロパン（ＢＡＰＰ）及びシロキサンジアミンとしての上記式（９）で表わされるアミン当量が４２０ｇ／ｅｑの化合物（ＰＳＡ）を１．０：０．４：０．６のモル比で添加して反応溶液を得た。なお、反応溶液における有機溶媒の配合量は、シロキサン変性ポリイミド含有量が３０重量％となる量に設定した。
【０１８１】
上記反応溶液の温度を１８０℃として８時間反応させてシロキサン変性ポリイミドを含む重合体溶液を得た。なお、シロキサン変性ポリイミド（Ａ８）の重量平均分子量（Ｍｗ）は、２９，０００であった。
【０１８２】
【表１】
0006342263.tif 000008
【０１８３】
［接着剤組成物の調製］
＜実施例１＞
溶媒としてのＮ−メチル−２−ピロリドンとキシレンとの１：１混合溶媒（質量比）に溶解したシロキサン変性ポリイミド（Ａ１）１００質量部（固形分相当量）、無機フィラーとしてのタルク（日本タルク社の「ＭＩＣＲＯ  ＡＣＥ  Ｋ１」：平均粒径８μｍ）４５質量部、エポキシ樹脂（ＤＩＣ社の「ＥＰＩＣＬＯＮ  Ｎ６９５」（軟化点９０℃〜１００℃、エポキシ等量２０９ｇ／ｅｑ〜２１９ｇ／ｅｑ））４質量部、及び硬化剤としてのフェノール樹脂（日本化薬社の「ＧＰＨ−６５」）３質量部を混合することで接着剤組成物を得た。
【０１８４】
＜実施例２〜４及び比較例１〜８＞
下記表２に示す種類及び含有量の成分を用いた以外は、実施例１と同様に操作し、接着剤組成物を調製した。なお、表２中の「−」は、該当する成分を配合しなかったことを示す。
【０１８５】
【表２】
0006342263.tif 000009
【０１８６】
［評価試料の作製］
評価試料としては、下記方法に従い、図５に示す両面銅張積層板（評価試料１）、図６に示すカバーフィルム付銅張積層板（評価試料２）、この評価試料２の銅箔にニッケルメッキ処理を施したカバーフィルム付銅張積層板（評価試料３）、及び図７に示す孔付き片面銅張積層板（評価試料４）を作製した。
【０１８７】
＜評価試料１＞
図５の評価試料１は、厚さが４５μｍ〜５５ｍとなるように接着剤組成物を塗工した２枚の銅箔（平均厚さ３５μｍ）により、ポリイミドフィルム（東レ・デュポン社の「カプトン１００Ｈ」；平均厚さ２５μｍ）を、加圧力を３ＭＰａ、加熱温度を１８０℃、加圧時間を４５分として熱圧着することで作製した。また、銅箔としては、カッパーブライトで防錆処理したものを用いた。この防錆処理は、水溶性高分子であるポリオキシエチレンアルキルエーテルをイソプロピルアルコール及びヒドロキシ酪酸に溶解させた防錆溶液を用いて行った。なお、接着剤組成物は両面で同じものを使用した。
【０１８８】
＜評価試料２＞
図６の評価試料２は、ポリイミドフィルム東レ・デュポン社の「カプトン１００Ｈ」に厚さが４５μｍ〜５５μｍとなるように接着剤組成物を塗工したカバーフィルムを、表面にカッパーブライト処理を施した平均厚さ３５μｍの銅箔からなる銅張積層板に貼着することで作製した。カバーフィルムの貼着は、加圧力を３ＭＰａ、加熱温度を１８０℃、加圧時間を４５分として熱圧着することで行った。なお、銅張積層板としては、平均厚さ３５μｍの銅箔と平均厚さ２５μｍのポリイミドフィルム（カプトン１００Ｈ）をエポキシ樹脂系の接着剤で貼り合わせたものを使用した。なお、銅箔表面は評価試料１と同様にカッパーブライトで防錆処理している。
【０１８９】
＜評価試料３＞
評価試料３は、図６の評価試料２の作製において、銅張積層板に無電解ニッケルメッキ処理を施すことで銅箔表面に平均厚さが０．１μｍの表面処理層を形成した以外は、評価試料２と同様にして作製した。
【０１９０】
＜評価試料４＞
図７の評価試料４の作製に当たっては、まず、ポリイミドフィルム東レ・デュポン社の「カプトン１００Ｈ」に厚さ４５μｍ〜５５μｍとなるように接着剤組成物を塗工したカバーフィルムを形成した。次いで、このカバーフィルムに直径１．５ｍｍの円形孔を開けた後、表面にカッパーブライト処理を施した平均厚さ３５μｍの銅箔からなる銅張積層板にカバーフィルムを載置して加圧加熱して接着層を硬化させることで評価試料４を作製した。上記加圧加熱は加圧力を３ＭＰａ、加熱温度を１８０℃、加圧時間を４５分として熱圧着することで行った。なお、銅箔としては、評価試料１と同様な手法によりカッパーブライトで防錆処理したものを用いた。
【０１９１】
［評価］
実施例１〜４及び比較例１〜８の接着剤組成物を使用した評価試料１〜４について、下記の手法に従い、剥離強度、リフロー耐熱性及び流れ出しの評価を実施した。評価結果を表３に示す。なお、表３における評価項目の「−」は、未評価である（評価できなかった）ことを意味する。また、表中の（＊）はＡＴＦオイルの染み込みが確認されたことを意味する。
【０１９２】
＜剥離強度＞
剥離強度は、以下の５つの条件で、ＪＩＳ−Ｋ−６８５４−２：１９９９「接着剤−はく離接着強さ試験方法−第２部：１８０度はく離」に準じてピール強度として測定した。この剥離強度は、島津製作所社の引張試験機「オートグラフＡＧ−ＩＳ」を用いて測定した。なお、剥離強度の測定においては、評価試料２又は評価試料３の銅張積層板の端部の全体を挟むと共に、ポリイミドフィルムを固定して引きはがし力を作用させることで測定した。
【０１９３】
剥離強度１：評価試料２を作製した初期の常温での剥離強度
剥離強度２：評価試料２を１５０℃で１，０００時間放置した後の常温での剥離強度
剥離強度３：ニッケルメッキ処理を施した評価試料３を、１５０℃で１，０００時間放置した後の常温での剥離強度
剥離強度４：評価試料２をトヨタ自動車社のＡＴＦオイル「トヨタ純正オートフルード（ＷＳ）」に浸漬した状態とし、１５０℃で１，０００時間放置した後の常温での剥離強度
剥離強度５：評価試料２を作製した初期の１５０℃での剥離強度
剥離強度６：評価試料１を８５℃、８５％で１，０００時間放置した後の常温での剥離強度
【０１９４】
＜リフロー耐熱性＞
リフロー耐熱性は、評価試料１又は評価試料２を２６０℃の恒温槽に１分放置した後に変形の有無を確認することで評価した。評価基準は、以下の通りである。なお、表３におけるリフロー耐熱性１は評価試料１を用いた結果であり、リフロー耐熱性２は評価試料２を用いた結果である。
Ａ：変形が認められない。
Ｂ：変形が認められる。
【０１９５】
＜流れ出し＞
流れ出しは、円形孔を形成した評価試料４について、平面視における円形孔の内面からの接着剤の流出距離ｄ（図８参照）を測定することで評価した。なお、接着剤組成物には、流出距離が２００μｍ未満であることが通常求められる。
【０１９６】
【表３】
0006342263.tif 000010
【０１９７】
表３から明らかなように、実施例１〜４の接着剤組成物を使用した評価試料は、比較例１〜８の接着剤組成物を使用した評価試料に比べて、剥離強度が高く、リフロー耐熱性に優れていた。具体的には、実施例１〜４の接着剤組成物を使用した評価試料２は初期剥離強度に相当する剥離強度１及び５の評価、並びに長期剥離強度に相当する剥離強度２及び３の評価について特に問題はないと共に、実施例１〜４の接着剤組成物を使用した評価試料４は長期耐油性に相当する剥離強度４の評価について特に問題はなかった。
【０１９８】
また、実施例１〜４の接着剤組成物を使用した評価試料１及び２は、リフロー耐熱性１の評価に優れる傾向があった。このリフロー耐熱性１に使用した評価試料１は、ポリイミドフィルムの両面に接着層を介して銅箔を積層した構造のものである（図５参照）。そのため、評価試料１は、接着層組成物に含まれる溶媒がリフロー時に気体となったときに、この気体が接着層から排出され難いことから、気体が接着層に残存する、いわゆるポップコーン現象により剥離強度が低下しやすい構造を有する。従って、実施例１〜４の接着剤組成物を使用した評価試料１は、リフロー時のポップコーン現象の発生が抑止された結果、剥離強度に優れているものと考えられる。
【０１９９】
＜参考例１〜４＞
参考例１〜４の接着剤組成物は、無機フィラーとして表４に示す平均粒径及びアスペクト比のものを用いた以外は比較例３と同様にして調製した。なお、表４に示す無機フィラーＢ１〜Ｂ５は下記の通りである。
【０２００】
Ｂ１：日本タルク社の「ＭＩＣＲＯ  ＡＣＥ  Ｋ１」
Ｂ２：日本タルク社の「ＭＩＣＲＯ  ＡＣＥ  Ｐ８」
Ｂ３：日本タルク社の「ＧＡＴ−４０」
Ｂ４：日本タルク社の「ＭＩＣＲＯ  ＡＣＥ  Ｐ２」
Ｂ５：日本ミストロン社の「ミストロンベーパータルク」
【０２０１】
この接着剤組成物を用いて評価試料１〜４を作製し、上述した剥離強度及びリフロー耐熱性を評価した。評価結果については表４に示した。この表４には比較例３の評価結果を同時に示した。
【０２０２】
【表４】
0006342263.tif 000011
【０２０３】
表４から明らかなように、参考例１〜４の接着剤組成物を使用した評価試料１〜４は、剥離強度１、２及びリフロー耐熱性２が比較例３と同程度又はそれ以上であった。そのため、平均粒径及びアスペクト比が参考例１〜４の範囲である無機フィラーを、実施例１〜４の接着剤組成物に配合した場合、実施例１〜４の接着剤組成物を使用した評価試料１〜４と同程度かそれ以上の剥離強度や耐熱性が得られるものと推察される。
【０２０４】
＜短時間での耐熱性＞
（実施例５）
平均厚さ２５μｍのポリイミドフィルム（カプトン１００Ｈ）に実施例４の接着剤組成物を平均厚さ３５μｍとなるように塗工し、銅張積層板に熱貼着することでカバーフィルム付銅張積層板を得た。上記熱貼着時の加圧力は３ＭＰａ、加熱温度は１８０℃、加圧時間は４５分であった。なお、銅張積層板としては、平均厚さ３５μｍの銅箔をカッパーブライトで防錆処理し、平均厚さ２５μｍのポリイミドフィルム（カプトン１００Ｈ）をエポキシ樹脂系の接着剤で貼り合わせたものを使用した。
【０２０５】
（比較例９）
実施例４の接着剤組成物に代えてエポキシ樹脂系の接着剤を用いたほかは、上記実施例５と同様にして、カバーフィルム付銅張積層板を得た。
【０２０６】
実施例５及び比較例９のカバーフィルム付銅張積層板を１２０℃で６０分ベーキングした後、溶融半田液（錫６３モル％、鉛３７モル％）に６０秒浸漬させ、カバーフィルムと銅張積層板間の接着層における気泡の発生の有無を肉眼で観察し以下の評価を行った。この評価結果を表５に示す。
Ａ：気泡が生じていない。
Ｂ：気泡が生じている。
【０２０７】
【表５】
0006342263.tif 000012
【０２０８】
表５に示すように、実施例５のカバーフィルム付銅貼積層板では、３４０℃の半田液に６０秒浸漬させた場合であっても接着層に気泡が生じておらず、高い短時間での耐熱性を有する。一方、比較例９では３２０℃の半田液に６０秒浸漬させると接着層中に気泡を生じ、短時間での耐熱性に劣ることが分かる。
【０２０９】
また、バインダーとしてシリコーンゴム、白色顔料としてアナターゼ酸化チタンを混合した白インクを、基材層としての平均厚さ１２．５μｍのポリイミドフィルム（カプトン１００Ｈ）に塗工及び硬化し、平均厚さ３０μｍの反射層を形成した。この基材層及び反射層を備えるカバーフィルムに実施例１の接着剤組成物を塗工し、乾燥することで平均厚さ２５μｍの接着層を形成し、白色カバーレイを製造した。この白色カバーレイをフレキシブルプリント配線板に接着し、このフレキシブルプリント配線板にＬＥＤモジュールを実装した。白色カバーレイとフレキシブルプリント配線板との接着及びＬＥＤモジュール実装時に、白色カバーレイが加熱されたが、白色カバーレイの破損は生じていなかった。
【産業上の利用可能性】
【０２１０】
当該カバーレイは、接着層が耐熱性に優れる。従って、当該カバーレイ、並びに当該カバーレイを備えるフレキシブルプリント配線板及びＬＥＤモジュールは、高い耐久性と信頼性とを有し、ＬＥＤ照明装置等に好適に用いられる。
【符号の説明】
【０２１１】
１  カバーレイ
２  カバーフィルム
２ａ  基材層
２ｂ  反射層
３  接着層
４  ベースフィルム
５  導電パターン
５ａ  ランド部
６  ＬＥＤ
６ａ  半田
７  放熱基材
１０  フレキシブルプリント配線板
【図１】
0006342263.tif 000014
【図２】
0006342263.tif 000015
【図３Ａ】
0006342263.tif 000016
【図３Ｂ】
0006342263.tif 000017
【図４】
0006342263.tif 000018
【図５】
0006342263.tif 000019
【図６】
0006342263.tif 000020
【図７】
0006342263.tif 000021
【図８】
0006342263.tif 000022